【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
ポリ−（３−置換）チオフェンを調製するためのプロセスであって、
約０℃と室温との間の不活性溶媒中で、少なくとも２つの脱離基を有する３−置換チオフェンを有機マグネシウムハロゲン化物と反応する工程であって、その後、塩化亜鉛または臭化亜鉛を添加する工程が続く工程；および重合を開始するために、ほぼ室温で同じ溶媒中のＮｉ（ＩＩ）触媒に得られる溶液を添加する工程を包含し、ここで、得られるポリマーが約９５％より多いレジオレギュラーである、プロセス。
【請求項２】
式：
【化１】
2009501838.tif 000001
ここで、Ｒ１およびＲ２は、各々独立して−Ｈ、−アルキル、−アリール、−複素環、−シクロアルキル、−アルキル−ＣＯ２Ｈ、−（ＣＨ２）ｎ−アリール−（ＣＨ２）ｎ−ＣＯ２Ｈ、−（ＣＨ２）ｎ−複素環−（ＣＨ２）ｎ−ＣＯ２Ｈ、または−（ＣＨ２）ｎ−シクロアルキル−（ＣＨ２）ｎ−ＣＯ２Ｈであり、ここで、ｎは０〜２００の整数であり、但し、Ｒ１およびＲ２の１つのみが−Ｈであるポリマーを調製するプロセスであって：式：
【化２】
2009501838.tif 000002
ここで、Ｒ１およびＲ２が上記で規定される通りの化合物を、式Ｒ’ＭｇＸ、ここでＸはＦ、Ｃｌ、ＢｒまたはＩであり、そしてＲ’はアルキルまたはアリールである有機マグネシウム試薬と、約０℃と周囲温度との間の不活性溶媒中で反応する工程であって、その後、反応混合物に塩化亜鉛を添加する工程が続く工程；
重合反応を開始するために、有効量のＮｉ（ＩＩ）触媒に得られる溶液を添加する工程を包含し、ここで、得られるポリマーが、約９５％より多いレジオレギュラーを有する、プロセス。
【請求項３】
前記溶媒が、エーテル溶媒である、請求項１または２に記載のプロセス。
【請求項４】
前記溶媒が、テトラヒドロフランである、請求項１または２に記載のプロセス。
【請求項５】
ＸがＣｌであり、そして塩化亜鉛が用いられる、請求項２〜４のいずれか１項に記載のプロセス。
【請求項６】
Ｒ１およびＲ２が各々独立に、−Ｈ、−アルキル−ＣＯ２Ｈ、−（ＣＨ２）ｎ−アリール−（ＣＨ２）ｎ−ＣＯ２Ｈ、−（ＣＨ２）ｎ−複素環−（ＣＨ２）ｎ−ＣＯ２Ｈ、または−（ＣＨ２）ｎ−シクロアルキル−（ＣＨ２）ｎ−ＣＯ２Ｈであり、前記ポリマーのアルカリ金属塩を形成するために、有効量のアルカリ金属塩基を添加する工程をさらに包含する、請求項２〜５のいずれか１項に記載のプロセス。
【請求項７】
Ｒ１およびＲ２の１つが、−アルキルまたは−アルキル−ＣＯ２Ｈである、請求項２〜６のいずれか１項に記載のプロセス。
【請求項８】
Ｒ２が−アルキルまたは−アルキル−ＣＯ２Ｈであり、そしてＲ１が−Ｈである、請求項２〜７のいずれか１項に記載のプロセス。
【請求項９】
アルキルまたはアルキル−ＣＯ２Ｈが、約１〜３０の炭素原子を有する、請求項２〜８のいずれか１項に記載のプロセス。
【請求項１０】
アルキルまたはアルキル−ＣＯ２Ｈが、約５〜約１５の炭素原子を有する、請求項２〜９のいずれか１項に記載のプロセス。
【請求項１１】
アルキルがヘキシルである、請求項２〜１０のいずれか１項に記載のプロセス。
【請求項１２】
アルキル−ＣＯ２Ｈがヘキシル−ＣＯ２Ｈである、請求項２〜１１のいずれか１項に記載のプロセス。
【請求項１３】
前記ポリ−（３−置換）−チオフェンが、本明細書に実質的または詳細に記載されるようなポリ−（３−置換）チオフェンである、請求項１または２に記載のプロセス。
【請求項１４】
生成物ポリマーが、スキーム１に示されるような化合物である、請求項１または２に記載のプロセス。
【請求項１５】
請求項１〜１４のいずれか１項に記載の方法によって調製された水溶性ポリマーを含む、電気伝導性の水溶性薄膜。
【請求項１６】
請求項１〜１４のいずれか１項に記載の方法によって調製された水溶性ポリマーを含む、有機薄膜トランジスタまたは有機発光ダイオードを含む、電子構成要素。
【請求項１７】
前記水溶性ポリマーが、レジオレギュラーポリマーである、請求項１６に記載の電子構成要素。
【請求項１８】
ポリ−（３−置換）チオフェンを調製するためのプロセスであって、
有機マグネシウムハロゲン化物と、少なくとも２つの脱離基を有する３−置換チオフェンとを組み合わせて、反応混合物を生成する工程；
塩化亜鉛または臭化亜鉛と該反応混合物とを接触させて第二の反応混合物を生成する工程；および
該第二の反応混合物とＮｉ（ＩＩ）触媒とを接触させて、約９５％より多いレジオレギュラーを有するポリ−（３−置換）チオフェンを生成する工程、
を包含する、プロセス。
【請求項１９】
前記有機マグネシウムハロゲン化物が、室温で有機マグネシウムハロゲン化物をクエンチしない溶媒中にある、請求項１８に記載のプロセス。
【請求項２０】
前記有機マグネシウムハロゲン化物および３−置換チオフェンが、約０℃からおよそ室温で反応させられる、請求項１９に記載のプロセス。
【請求項２１】
前記第二の反応混合物および前記Ｎｉ（ＩＩ）触媒が、室温で前記有機マグネシウムハロゲン化物試薬をクエンチしない溶媒の存在中で接触させられる、請求項２０に記載のプロセス。
【請求項２２】
前記第二の反応混合物および前記Ｎｉ（ＩＩ）触媒が、およそ室温で接触させられる、請求項２１に記載のプロセス。
【請求項２３】
式：
【化３】
2009501838.tif 000003
ここで、Ｒ１およびＲ２は、各々独立して−Ｈ、−アルキル、−アリール、−複素環、−シクロアルキル、−アルキル−ＣＯ２Ｈ、−（ＣＨ２）ｎ−アリール−（ＣＨ２）ｎ−ＣＯ２Ｈ、−（ＣＨ２）ｎ−複素環−（ＣＨ２）ｎ−ＣＯ２Ｈ、または−（ＣＨ２）ｎ−シクロアルキル−（ＣＨ２）ｎ−ＣＯ２Ｈであり、ここで、ｎは０〜２００の整数であり、但し、Ｒ１およびＲ２の１つのみが−Ｈであるポリマーを調製するプロセスであって：式：
【化４】
2009501838.tif 000004
ここで、Ｒ１およびＲ２が上記で規定される通りの化合物と、式Ｒ’ＭｇＸ、ここでＸはＦ、Ｃｌ、ＢｒまたはＩであり、そしてＲ’はアルキルまたはアリールである有機マグネシウム試薬とを組み合わせて、反応混合物を生成する工程；
塩化亜鉛または臭化亜鉛と該反応混合物とを接触させて、第二の反応混合物を生成する工程；および
該第二の反応混合物とＮｉ（ＩＩ）触媒とを接触させて、約９５％より多いレジオレギュラーを有するポリ−（３−置換）チオフェンを生成する工程、
を包含する、プロセス。
【請求項２４】
前記有機マグネシウムハロゲン化物試薬が、室温で有機マグネシウムハロゲン化物試薬をクエンチしない溶媒中にある、請求項２３に記載のプロセス。
【請求項２５】
前記有機マグネシウムハロゲン化物試薬および前記置換チオフェンが、約０℃からおよそ室温で反応させられる、請求項２４に記載のプロセス。
【請求項２６】
前記第二の反応混合物および前記Ｎｉ（ＩＩ）触媒が、室温で前記有機マグネシウムハロゲン化物試薬をクエンチしない溶媒の存在中で接触させられる、請求項２５に記載のプロセス。
【請求項２７】
前記第二の反応混合物および前記Ｎｉ（ＩＩ）触媒が、およそ室温で接触させられる、請求項２６に記載のプロセス。
【請求項２８】
前記溶媒が、エーテル溶媒である、請求項１８または２３に記載のプロセス。
【請求項２９】
前記溶媒が、テトラヒドロフランである、請求項１８または２３に記載のプロセス。
【請求項３０】
ＸがＣｌであり、そして塩化亜鉛が用いられる、請求項２３〜２９のいずれか１項に記載のプロセス。
【請求項３１】
Ｒ１およびＲ２が各々独立に、−Ｈ、−アルキル−ＣＯ２Ｈ、−（ＣＨ２）ｎ−アリール−（ＣＨ２）ｎ−ＣＯ２Ｈ、−（ＣＨ２）ｎ−複素環−（ＣＨ２）ｎ−ＣＯ２Ｈ、または−（ＣＨ２）ｎ−シクロアルキル−（ＣＨ２）ｎ−ＣＯ２Ｈであり、前記ポリマーのアルカリ金属塩を形成するために、有効量のアルカリ金属塩基を添加する工程をさらに包含する、請求項２３〜３０のいずれか１項に記載のプロセス。
【請求項３２】
Ｒ１およびＲ２の１つが、−アルキルまたは−アルキル−ＣＯ２Ｈである、請求項２３〜３１のいずれか１項に記載のプロセス。
【請求項３３】
Ｒ２が−アルキルまたは−アルキル−ＣＯ２Ｈであり、そしてＲ１が−Ｈである、請求項２３〜３２のいずれか１項に記載のプロセス。
【請求項３４】
アルキルまたはアルキル−ＣＯ２Ｈが、約１〜３０の炭素原子を有する、請求項２３〜３３のいずれか１項に記載のプロセス。
【請求項３５】
アルキルまたはアルキル−ＣＯ２Ｈが、約５〜約１５の炭素原子を有する、請求項２３〜３４のいずれか１項に記載のプロセス。
【請求項３６】
アルキルがヘキシルである、請求項２３〜３５のいずれか１項に記載のプロセス。
【請求項３７】
アルキル−ＣＯ２Ｈがヘキシル−ＣＯ２Ｈである、請求項２３〜３６のいずれか１項に記載のプロセス。
【請求項３８】
前記ポリ−（３−置換）−チオフェンが、本明細書に実質的または詳細に記載されるようなポリ−（３−置換）チオフェンである、請求項１８または２３に記載のプロセス。
【請求項３９】
生成物ポリマーが、スキーム１に示されるような化合物である、請求項１８または２３に記載のプロセス。
【請求項４０】
請求項１８〜３９のいずれか１項に記載の方法によって調製された水溶性ポリマーを含む、電気伝導性の水溶性薄膜。
【請求項４１】
請求項１８〜３９のいずれか１項に記載の方法によって調製された水溶性ポリマーを含む、有機薄膜トランジスタまたは有機発光ダイオードを含む、電子構成要素。
【請求項４２】
前記水溶性ポリマーが、レジオレギュラーポリマーである、請求項４１に記載の電子構成要素。